(57)【要約】      （修正有）【課題】熱分解開始温度の低いガス発生組成物の提供。【解決手段】ポリエーテル樹脂に、酸素原子を含まない無機ハロゲン化物を配合したガス発生組成物。前記ポリエーテル樹脂がポリオキシメチレンであるガス発生組成物。前記酸素原子を含まない無機ハロゲン化物が塩化アンモニウムであるガス発生組成物。ハロゲン化物でない酸化物をさらに配合したガス発生組成物。前記ハロゲン化物でない酸化物が酸化マンガン（ＩＶ）であるガス発生組成物。【選択図】なし【特許請求の範囲】
【請求項１】
ポリエーテル樹脂に、酸素原子を含まない無機ハロゲン化物を配合したガス発生組成物。
【請求項２】
前記ポリエーテル樹脂は、ポリオキシメチレンである、請求項１に記載のガス発生組成物。
【請求項３】
前記酸素原子を含まない無機ハロゲン化物は、ハロゲン化アンモニウムである、請求項１又は２に記載のガス発生組成物。
【請求項４】
前記ハロゲン化アンモニウムは、塩化アンモニウムである、請求項３に記載のガス発生組成物。
【請求項５】
ハロゲン化物でない酸化物をさらに配合した、請求項１〜４のいずれか１項に記載のガス発生組成物。
【請求項６】
前記ハロゲン化物でない酸化物は、酸化マンガン（ＩＶ）である、請求項５に記載のガス発生組成物。
【発明の詳細な説明】
【技術分野】
【０００１】
本発明は、熱分解開始温度の低いガス発生組成物、より詳しくは、ポリエーテル樹脂に、酸素原子を含まない無機ハロゲン化物を配合した熱分解開始温度の低いガス発生組成物に関する。
【背景技術】
【０００２】
物質が分解することでガスを発生させるガス発生剤（組成物）がある。ガス発生剤は、火薬を用いるものが多いが、火薬を用いると火薬に関する法律を遵守しなくてはならなくなるため、その取扱が制限される。それゆえ、火薬ではない樹脂などを用いるガス発生剤が開発されている。かかるガス発生剤として、より低い温度で熱分解を開始するものが求められている。
【０００３】
以下の特許文献１には、金属酸化物からなる酸化剤と、粉状金属からなる還元剤と、プラスチック粉（ポリエチレンテレフタレート（ＰＥＴ）、ポリオキシメチレン（ＰＯＭ、ポリアセタールともいう）など）からなる気体発生剤とからなり、該酸化剤と該還元剤とからなる熱源の反応熱により該気体発生剤を燃焼させる破砕用組成物が開示されているが、かかる破砕用組成物の熱分解開始温度について一切記載されていない。
【０００４】
以下の特許文献２には、（ａ）ポリアクリル系高分子化合物、ポリアセタール、ユリア樹脂、メラミン樹脂、ケトン樹脂、及びセルロース系高分子化合物からなる群から選ばれる少なくとも１種の高分子化合物からなる燃料、（ｂ）硝酸アンモニウム、及び相安定化硝酸アンモニウムからなる群から選ばれる酸化剤、並びに（ｃ）金属硝酸塩、金属亜硝酸塩、過塩素酸塩、塩素酸塩等の酸素酸塩からなる群から選ばれる少なくとも１種の燃焼促進剤を含有するガス発生剤組成物が開示されているが、酸素原子を含まない無機ハロゲン化物については一切記載されていない。また、特許文献２の実施例には、ポリアセタール／硝酸アンモニウム／過塩素酸カリウム等の組成が示されているが、熱分解開始温度については一切記載されていない。
【０００５】
以下の特許文献３には、平均粒子径３００〜５００μｍのプラスチック粉体（ポリカーボネート、ポリアセタール）が、有機質バインダー（塩化ビニル）に結合された平均粒子径５〜４０μｍの酸化第二銅及び平均粒子径２０〜６０μｍのアルミニウムにより被覆された非火薬ガス発生組成物が開示されている。特許文献３には、熱分解開始温度の低下に関して、熱分解開始温度の低いプラスチック粉体（ポリマー）を選定することが記載されているにすぎない。
【０００６】
以下の特許文献４には、過酸化カルシウム、アルミニウム粉末、及びポリオキシメチレン粉を配合した打ち上げ花火用揚げ薬組成物が開示されているが、熱分解開始温度の低下については一切記載されていない。
【先行技術文献】
【特許文献】
【０００７】
【特許文献１】特開２００４−９９４０３号公報
【特許文献２】特開平１０−２６５２９０号公報
【特許文献３】特開２０１３−１９３９４８公報
【特許文献４】特開２００８−１３７８８０公報
【発明の概要】
【発明が解決しようとする課題】
【０００８】
前記した従来技術に鑑み、本発明が解決しようとする課題は、熱分解開始温度の低いガス発生組成物を提供することである。
【課題を解決するための手段】
【０００９】
本発明者らは、前記課題を解決すべく鋭意検討し実験を重ねた結果、ポリエーテル樹脂に、酸素原子を含まない無機ハロゲン化物を配合することで、熱分解開始温度の低いガス発生組成物を提供することができることを、予想外に見出し、本発明を完成するに至ったものである。
【００１０】
すなわち、本発明は以下の通りのものである。
［１］ポリエーテル樹脂に、酸素原子を含まない無機ハロゲン化物を配合したガス発生組成物。
［２］前記ポリエーテル樹脂は、ポリオキシメチレンである、前記［１］に記載のガス発生組成物。
［３］前記酸素原子を含まない無機ハロゲン化物は、ハロゲン化アンモニウムである、前記［１］又は［２］に記載のガス発生組成物。
［４］前記ハロゲン化アンモニウムは、塩化アンモニウムである、前記［３］に記載のガス発生組成物。
［５］ハロゲン化物でない酸化物をさらに配合した、前記［１］〜［４］のいずれかに記載のガス発生組成物。
［６］前記ハロゲン化物でない酸化物は、酸化マンガン（ＩＶ）である、前記［５］に記載のガス発生組成物。
【発明の効果】
【００１１】
本発明に係るガス発生組成物は、主成分である燃料樹脂の熱分解開始温度よりも低い熱分解開始温度を有するため、低い熱分解開始温度においてガスを発生することが要求される様々な用途に利用可能である。
【発明を実施するための形態】
【００１２】
以下、本発明の実施形態について詳細に説明する。
本実施形態のガス発生組成物は、ポリエーテル樹脂に、酸素原子を含まない無機ハロゲン化物を配合したガス発生組成物であり、該ポリエーテル樹脂は、好ましくはポリオキシメチレン（ポリアセタール）である。
【００１３】
本実施形態の熱分解開始温度の低いガス発生組成物は、比較的低い温度において、ガス発生を必要とするいかなる用途においても使用可能である。例えば、ポリオキシメチレンに、酸素原子を含まない無機ハロゲン化物を配合することで、ポリオキシメチレン自体の熱分解開始温度よりも、ガス発生組成物の熱分解開始温度は低下する。
【００１４】
酸素原子を含む無機ハロゲン化物として、塩素酸塩、過塩素酸塩などがあるが、危険物となり、また、配合によっては火薬類となるため、取り扱いに注意が必要となる。例えば、過塩素酸アンモニウムなどを含む場合、火薬や危険物となるため、本実施形態のガス発生組成物では、こうしたものを取り除く組成としている。特に、本実施形態のガス発生組成物では、酸素原子を含まない無機ハロゲン化物に限定している。酸素原子を含まない無機ハロゲン化物としては、金属塩やアンモニウム塩が挙げられ、中でも、ハロゲン化アンモニウムが好ましい。ハロゲン化アンモニウムとしては、塩化アンモニウムやヨウ化アンモニウムなどが挙げられ、ハロゲン化アンモニウムは、ガス化した際に、アンモニウムガスが発生し、ガス量に貢献できるため好ましい。このうち、酸素原子を含まない無機ハロゲン化物としては、熱分解開始温度が比較的安定しているため、塩化アンモニウムが特に好ましい。
【００１５】
本実施形態のガス発生組成物は、酸素原子を含まない無機ハロゲン化物に加え、さらに酸化物を配合してもよい。かかる酸化物としては、酸化マンガン（ＩＶ）が好ましい。酸化マンガン（ＩＶ）をさらに配合することで、熱分解がより促進される。
【００１６】
本実施形態のガス発生組成物は、熱分解開始温度が低く、熱分解反応は主に吸熱反応なので、ガス化を開始させるためには、これに熱を与える必要がある。熱を与える手段としては、特に制限はないが、例えば、ニッケル線、ニクロム線などの電熱線に電流を流して赤熱させ熱分解させる方法、テルミットなどの反応熱により熱分解させる方法、火炎などによる熱媒体を用いる方法、熱粒子をガス発生組成物に接触させる方法などが挙げられる。
【００１７】
以下、ポリエーテル樹脂の配合量をＡ、酸素原子を含まない無機ハロゲン化物の配合量をＢ、そしてハロゲン化物でない酸化物の量をＣとして、それらの配合割合について説明する。
ポリエーテル樹脂に、酸素原子を含まない無機ハロゲン化物を加えると熱分解開始温度が低くなることが確認されているため、その配合割合は特に制限されないが、ガス発生物の主なガス発生源がポリエーテル樹脂であるため、半分以上含むことが好ましい。このためＢ／（Ａ＋Ｂ）の値は好ましくは０．５以下、より好ましくは０．３以下である。酸素原子を含まない無機ハロゲン化物が少量含有されていれば、その熱分解開始温度の低下効果は確認されているので、Ｂ／（Ａ＋Ｂ）の下限は特にないが、０．０１以上であると好ましい。他方、ハロゲン化物でない酸化物は、燃焼を促進するため、どのような配合で混ぜても構わないが、Ｃ／（Ａ＋Ｂ）の値が０．０１〜０．３以下が好ましく、より好ましくは０．１以下である。
【実施例】
【００１８】
以下、本発明を実施例、比較例により具体的に説明するが、これらの例は、本発明を限定するものではない。
【００１９】
［実施例１］
ポリオキシメチレン粉（ホモポリマー）９９ｍｇに、塩化アンモニウム１ｍｇを加え、少量のエタノールをかけ、乳鉢で１０分間混合した。その後、真空乾燥機で４０℃、２時間乾燥し、混合物としてガス発生組成物を得た。
得られた混合物について、ＳＩＩ  Ｎａｎｏ  Ｔｅｃｈｎｏｌｏｇｙ社製ＴＧ／ＤＴＡ７２００装置を用い、約２ｍｇのサンプル量で昇温速度１０℃／min、空気環境で３０℃から４００℃まで加熱し、温度と重量減少を測定した。その後得られたチャートから重量減少の開始点（分解開始温度）を測定した。結果を以下の表１に示す。
【００２０】
［実施例２］
配合割合を以下の表１のとおり変更した以外は、実施例１と同様に、ガス発生組成物を得、分解開始温度を測定した。結果を以下の表１に示す。
【００２１】
［実施例３］
配合割合を以下の表１のとおり変更した以外は、実施例１と同様にガス発生組成物を得、分解開始温度を測定した。結果を以下の表１に示す。
【００２２】
［実施例４］
配合割合を以下の表１のとおり変更した以外は、実施例１と同様にガス発生組成物を得、分解開始温度を測定した。結果を以下の表１に示す。
【００２３】
［実施例５］
ポリオキシメチレン粉（ホモポリマー）９９ｍｇに、ヨウ化アンモニウム１ｍｇを加え、少量のエタノールをかけ、乳鉢で１０分間混合した。その後、真空乾燥機で４０℃、２時間乾燥し、混合物としてガス発生組成物を得、実施例１と同様に分解開始温度を測定した。結果を以下の表１に示す。
【００２４】
［実施例６］
配合割合を以下の表１のとおり変更した以外は、実施例５と同様にガス発生組成物を得、分解開始温度を測定した。結果を以下の表１に示す。
【００２５】
［実施例７］
配合割合を以下の表１のとおり変更した以外は、実施例５と同様にガス発生組成物を得、分解開始温度を測定した。結果を以下の表１に示す。
【００２６】
［実施例８］
配合割合を以下の表１のとおり変更した以外は、実施例５と同様にガス発生組成物を得、分解開始温度を測定した。結果を以下の表１に示す。
【００２７】
［実施例９］
ポリオキシメチレン粉（ホモポリマー）９０ｍｇに、塩化アンモニウム１０ｍｇ、及び酸化マンガン（ＩＶ）５ｍｇを加え、少量のエタノールをかけ、乳鉢で１０分間混合した。その後、真空乾燥機で４０℃、２時間乾燥し、混合物としてガス発生組成物を得、実施例１と同様に分解開始温度を測定した。結果を以下の表１に示す。
【００２８】
［実施例１０］
配合割合を以下の表１のとおり変更した以外は、実施例９と同様にガス発生組成物を得、分解開始温度を測定した。結果を以下の表１に示す。
【００２９】
［比較例１］
ポリオキシメチレン粉１００ｍｇ（ホモポリマー）に少量のエタノールをかけ、乳鉢で１０分間混合した。その後、真空乾燥機で４０℃、２時間乾燥し、混合物を得、実施例１と同様に分解開始温度を測定した。結果を以下の表１に示す。
【００３０】
［比較例２］
ポリオキシメチレン粉７０ｍｇ（ホモポリマー）に、２クロム酸アンモニウム３０ｍｇを加え、に少量のエタノールをかけ、乳鉢で１０分間混合した。その後、真空乾燥機で４０℃、２時間乾燥し、混合物を得、実施例１と同様に分解開始温度を測定した。結果を以下の表１に示す。尚、２クロム酸アンモニウムは、消防法上、危険物第一類 重クロム酸塩類 危険等級ＩＩIに分類される。
【００３１】
【表１】
2018177603.tif 000002
【００３２】
比較例１のポリオキシメチレンの熱分解開始温度は２５３℃、比較例２のハロゲンを含まないアンモニウム塩である２クロム酸アンモニウムを配合した混合物の熱分解開始温度は２２３℃であった。
他方、ポリオキシメチレンに、酸素原子を含まない無機ハロゲン化物である塩化アンモニウムを配合した実施例１の熱分解開始温度は２２４℃、実施例２では１７８℃、実施例３では１７７℃、実施例４では１８１℃といずれも、ポリオキシメチレン単独である比較例１に比べて、いずれも低くなっていることがわかる。
ポリオキシメチレンにヨウ化アンモニウムを配合した実施例５では、熱分解開始温度が１５１℃、実施例６では１４３℃、実施例７では１３６℃、実施例８では６６℃といずれも、ポリオキシメチレン単独である比較例１に比べて、低くなっている。
ポリオキシメチレンに、塩化アンモニウム、さらに酸化マンガン（ＩＶ）を配合した実施例９では、分解開始温度が１７９℃、実施例１０では１８１℃といずれも、ポリオキシメチレン単独である比較例１に比べて、低くなっている。
以上により、ポリオキシメチレンに酸素原子を含まない無機ハロゲン化物を配合することでポリオキシメチレン単独に比べて、熱分解開始温度が低くなることを確認した。
実施例４と、ハロゲンを含まないアンモニウム塩である２クロム酸アンモニウムを配合した混合物である比較例２との対比から、ハロゲンを含むアンモニウム塩である塩化アンモニウムを配合すると、ハロゲンの存在に因り熱分解開始温度がより低くなること確認した。
【００３３】
［実施例１１：ガス発生試験］
直径約０．１ｍｍのニッケル線に数ｍｇのサンプルを載せ、２Ａ、５Ｖの電気印加を与え、ニッケル線を赤熱させた。この熱によりサンプルの分解状況を確認した。実施例３のサンプルでは、ニッケル線が赤熱により分解しガス化した（ニッケル線の抵抗値は０．７Ω）。ポリオキシメチレン粉に塩化アンモニウム、酸化マンガン（ＩＶ）を配合した実施例９（抵抗値０．６Ω）、実施例１０（抵抗値０．７Ω）のサンプルでも、ニッケル線の赤熱によりサンプルが分解しガス化した。酸化マンガン（ＩＶ）を加えた実施例９、実施例１０のサンプルの方が、実施例３のサンプルよりも分解が促進されたため、ガス化のためには、酸化マンガン（ＩＶ）を配合することが好ましいことを確認した。
【産業上の利用可能性】
【００３４】
本発明に係るガス発生組成物は、主成分である燃料樹脂の熱分解開始温度よりも低い熱分解開始温度を有するため、低い熱分解開始温度においてガスを発生することが要求される様々な用途に利用可能である。